비 개질 표면 을 갖 는 100 g 의 중공 붕 규산염 마이크 로 스피어 iM 16 K 를 온도 가 100 ℃ 로 설정 된 고속 혼합기 에 첨가 하 고 , 이 를 5 분 동안 예열 한 다음 , 6 g 의 브롬 - 함유 실란 커플링 제 SIB 1894 . 2 를 여기 에 첨가 하 고 , 이 를 30 분 동안 교반 하 였 다 . 교반 을 중지 시키 고 , 온도 를 20 분 동안 유지 시킨 다음 , 실온 까지 냉각 시켜 브롬 - 함유 실란 커플링 제 로 처리 된 104 g 의 중공 붕 규산염 마이크 로 스피어 SY - 2 를 수득 하 였 다 . 여기 서 , 화학 적 으로 처리 되 지 않 은 중공 붕 규산염 마이크 로 스피어 iM 16 K 의 함량 은 브롬 - 함유 실란 커플링 제 로 표면 처리 된 중공 붕 규산염 마이크 로 스피어 SY - 2 에 대하 여 96 . 5 중량 % 이 었 다 . 이 값 은 브롬 - 함유 실란 커플링 제 로 표면 처리 된 중공 붕 규산염 마이크 로 스피어 SY - 2 의 회분 함량 을 시험 함 으로써 얻 어 졌 다 . 구체 적 인 시험 방법 은 , 온도 를 10 ℃/ 분 으로 700 ℃ 까지 증가 시켜 TGA 곡선 을 얻 고 , 700 ℃ 에 해당 하 는 잔 류량 을 해당 값 으로 하 는 , TGA 방법 이 었 다 .